(57)【特許請求の範囲】
【請求項１】
獣毛繊維１００％の結束紡績糸又は獣毛繊維と前記獣毛繊維以外の他の短繊維を含む混紡結束紡績糸であって、
前記獣毛繊維は、平均繊維長２０〜３５ｍｍ、かつ最大繊維長５５ｍｍ以下にカットされており、
前記紡績糸は表面に巻き付き繊維が巻き付くことにより糸形成していることを特徴とする結束紡績糸。
【請求項２】
前記獣毛繊維はウールである請求項１に記載の結束紡績糸。
【請求項３】
前記他の短繊維は、平均繊維長２０〜５１ｍｍ、かつ最大繊維長５５ｍｍ以下にカットされている請求項１又は２に記載の結束紡績糸。
【請求項４】
前記混紡結束紡績糸は、獣毛繊維９０質量％：他の繊維１０質量％〜獣毛繊維１０質量％：他の繊維９０質量％の範囲である請求項１〜３のいずれかに記載の結束紡績糸。
【請求項５】
前記混紡結束紡績糸は、獣毛繊維に比較して他の繊維のほうが多く混紡されている請求項１〜３のいずれかに記載の結束紡績糸。
【請求項６】
前記混紡結束紡績糸を１００質量％としたとき、獣毛繊維が１５〜４５質量％であり、他の短繊維は８５〜５５質量％である請求項１〜５のいずれかに記載の結束紡績糸。
【請求項７】
請求項１〜６のいずれかに記載の結束紡績糸を用いた繊維生地であって、
前記結束紡績糸はメートル番手１０〜８０番の単糸又は双糸であり、
前記繊維生地は織物又は編物であることを特徴とする繊維生地。
【請求項８】
前記繊維生地は織物であり、ユニホーム用生地である請求項７に記載の繊維生地。
【請求項９】
前記結束紡績糸は単糸であり、繊維生地は編物である請求項７に記載の繊維生地。
【請求項１０】
請求項７〜９のいずれかに記載の繊維生地を衣料用繊維製品としたことを特徴とする衣料用繊維製品。
【発明の詳細な説明】
【技術分野】
【０００１】
本発明は、繊維長を短くカットした獣毛繊維を含む結束紡績糸とこれを用いた繊維生地及び衣料用繊維製品に関する。
【背景技術】
【０００２】
結束紡績法は、ドラフトローラのフロントローラと引き出しローラの間に単数または複数の仮撚装置を配置し、フロントローラと引き出しローラの間の繊維束に仮撚と解撚を与えることにより、繊維束の表面に巻き付き繊維を発生させ、紡績糸を得る方法である。リング紡績法に比べて糸強度、風合いなどは劣るが、ピリング性に優れ、シャリ感があり、紡績速度が圧倒的に速いことから製造コストが安いという長所がある。従来は主にポリエステル短繊維、レーヨン短繊維、コットン、及びこれらの混紡紡績糸として活用されてきた。ウールへの適用も検討されており、特許文献１〜４にはウールを長繊維のまま結束紡績することが提案されている。
【先行技術文献】
【特許文献】
【０００３】
【特許文献１】特開２００７−１３８３４０号公報
【特許文献２】特開平８−１５８１６７号公報
【特許文献３】特開平８−１４４１４６号公報
【特許文献４】特公平６−７４５３０号公報
【発明の概要】
【発明が解決しようとする課題】
【０００４】
しかし、従来の結束紡績をウールに適用する提案は、ウールを長繊維のまま使うことを前提としていたため、糸欠点及び糸切れが多く、長年にわたり検討されてきたが現在に至っても実用化されていないのが現状である。【０００５】
本発明は前記従来の問題を解決するため、繊維長を短くカットした獣毛繊維を含む結束紡績糸とこれを用いた繊維生地及び衣料用繊維製品を提供する。
【課題を解決するための手段】
【０００６】
本発明の結束紡績糸は、獣毛繊維１００％の結束紡績糸又は獣毛繊維と前記獣毛繊維以外の他の短繊維を含む混紡結束紡績糸であって、前記獣毛繊維は、平均繊維長２０〜３５ｍｍ、かつ最大繊維長５５ｍｍ以下にカットされており、前記紡績糸は表面に巻き付き繊維が巻き付くことにより糸形成していることを特徴とする。【０００７】
本発明の繊維生地は、前記の結束紡績糸を用いた繊維生地であって、前記結束紡績糸はメートル番手１０〜８０番の単糸又は双糸であり、前記繊維生地は織物又は編物であることを特徴とする。【０００８】
本発明の衣料用繊維製品は、前記の繊維生地を衣料用繊維製品としたことを特徴とする。
【発明の効果】
【０００９】
本発明の結束紡績糸は、獣毛繊維の繊維長を短くカットしたことにより、糸欠点と糸切れの発生を防止し、安定した紡績が可能となり、得られた結束紡績糸は実用的には十分な物性であり、生産コストは大幅に安いものとなる。すなわち、前記獣毛繊維は、平均繊維長２０〜３５ｍｍ、かつ最大繊維長５５ｍｍ以下にカットされていることにより、獣毛繊維１００％であっても、他の繊維と混紡しても紡績性に問題はない結束紡績糸とすることができる。
【図面の簡単な説明】
【００１０】
【図１】図１は本発明の一実施態様の結束紡績糸（単糸）の側面写真（倍率７０）である。
【発明を実施するための形態】
【００１１】
一般的に紡績方法は、繊維長が約５０ｍｍ以下の短繊維紡績法とこれを超える繊維長の長繊維紡績法が従来から知られており、短繊維紡績法はコットン（木綿）糸又はコットンを含む混紡紡績糸に適用され、長繊維紡績法は毛糸紡績（梳毛又は紡糸紡績）としてウール又はウールを含む混紡紡績糸に適用されていた。混紡する場合は、混紡繊維をそれぞれの繊維長に合わせてカットしていた。例えばポリエステル（ＰＥＴ等）は長繊維束からなるトウをカットしてそれぞれの繊維長に合わせていた。従来の結束紡績法は、前記した短繊維紡績法又は長繊維紡績法の範囲内で検討されてきた。この点は結束紡績法についても同様である。本発明者らは、ウールをカットして、短繊維紡績法で使用するポリエステル繊維の繊維長３８ｍｍよりさらに短くし、これを結束紡績法に適用するという着想を得て本発明を完成させたものである。なお、結束紡績は、ボルテックス(VORTEX)紡績ともいう。
【００１２】
本発明の結束紡績糸は、獣毛繊維１００％の結束紡績糸又は獣毛繊維と前記獣毛繊維以外の他の短繊維を含む混紡結束紡績糸である。獣毛繊維は、羊の毛であるウール（メリノ・ウールの場合、繊維長３０〜１５０ｍｍ）、山羊の毛であるモヘヤ（繊維長１００〜３００ｍｍ）、カシミヤ（繊維長４０〜９０ｍｍ）ラクダの毛であるキャメル（繊維長５０〜７０ｍｍ）、アルパカ（繊維長１００〜２００ｍｍ）、ビキューナ（繊維長２０〜７０ｍｍ）、ウサギの毛であるアンゴララビット（繊維長１００〜１３０ｍｍ）等を使用できる。このうち好ましいのは最も汎用性があるウールである。ウールと他の獣毛繊維とを混紡してもよい。
【００１３】
前記獣毛繊維は、平均繊維長２０〜３５ｍｍ、かつ最大繊維長５５ｍｍ以下となるようにカットする。さらに好ましい平均繊維長は２４〜３２ｍｍである。これにより、糸欠点と糸切れの発生を防止し、安定した紡績が可能となり、得られた結束紡績糸は実用的には十分な物性であり、生産コストは大幅に安いものとなる。
【００１４】
獣毛繊維以外の他の短繊維は、平均繊維長２０〜５１ｍｍ、かつ最大繊維長５５ｍｍ以下にカットするのが好ましい。両繊維の最大繊維長は５３ｍｍ以下が好ましく、さらに好ましくは５１ｍｍ以下である。
【００１５】
カットはスクエアカット（ギロチンカットともいう）が好ましい。スクエアカットは、繊維束を所定長さで直角に切る方法である。トウのような長繊維はスクエアカットすると、すべての繊維は均一の長さになる。スクエアカットされた繊維同士を混合してもよく、この場合は例えば３３ｍｍ（３３％）＋２８ｍｍ（３４％）＋２３ｍｍ（３３％）のような、ミックスカットと称される階段状の分布を有する短繊維としてもよい。別なカット方法として、バイアスカットでもよい。バイアスカットとは、繊維束の進行方向に対し直角切りと斜め切りを交互に繰り返すことをいう。
【００１６】
本発明の結束紡績糸は表面に巻き付き繊維が巻き付くことにより糸形成している。これは、フロントローラと引き出しローラの間の繊維束に仮撚と解撚を与える結束紡績法の基本構造である。表面の巻き付き繊維により、糸強度その他の物性を保持している。
【００１７】
前記混紡結束紡績糸とする場合は、獣毛繊維９０質量％：他の繊維１０質量％〜獣毛繊維１０質量％：他の繊維９０質量％の範囲であるのが好ましい。さらに好ましくは、獣毛繊維８０質量％：他の繊維２０質量％〜獣毛繊維２０質量％：他の繊維８０質量％である。前記の範囲であれば、それぞれの繊維の特徴を発揮できる。例えばウールとポリエステル繊維の混合の場合は、ウールの温かさとポリエステル繊維の乾きやすさを発揮できる。ウールとレーヨン繊維の混合の場合は、ウールの温かさとレーヨンの吸湿性、吸水性を発揮できる。前記他の繊維としては、ポリエステル、レーヨン、コットン、アクリル、ナイロン、キュプラ等の繊維がある。
【００１８】
前記混紡結束紡績糸は、獣毛繊維に比較して他の繊維のほうが多く混紡されていてもよい。より好ましくは、混紡結束紡績糸を１００質量％としたとき、獣毛繊維が１５〜４５質量％であり、他の短繊維は８５〜５５質量％である。獣毛繊維は高価であり、混紡率を高くするとその分コストが高くなるが、他の繊維のほうを多く混紡することにより、コストを低減できる。このことは紡績速度が、リング紡績機に比べて２０〜３０倍も速い結束紡績機にとっては重要である。すなわち、原料繊維のコストが安く、紡績コストも安いことは、コストにとって相乗効果となる。
【００１９】
獣毛繊維とそれ以外の他の繊維との混紡は、仏式梳毛紡績の場合は、例えば混毛インターセクティング  ギル  ボックス(intersecting gill box)を使用し、各々が１００％組成である複数種の繊維束（スライバー）を通し、後のコーマーや前紡工程におけるダブリング及びドラフティング作用によって、平行かつ均整化する。以下この方法を「スライバー混紡」という。この方法は歩留りが良く、多品種少量生産に好適である。他の方法は、綿紡績で主に使用されている混打綿や梳綿工程中の主としてカード機でなされる。以下この方法を「カード混紡」といい、歩留りは悪いが小品種大量生産に好適である。
【００２０】
本発明の繊維生地は、前記結束紡績糸はメートル番手１０〜８０番の単糸又は双糸であり、前記繊維生地は織物又は編物である。より具体的には、織物は単糸使いでも双糸使いでもよく、編物は単糸使いが好ましい。一例として、前記繊維生地は織物であり、ユニホーム用生地に適用するのが好ましい。ユニホーム用生地は安価であることが求められる。とくにスクールユニホームである学生服は、ウールを混紡して温かさと品位の良さを足す必要があるが、安いコストとすることも求められる。編物用途には本発明の結束紡績糸は単糸使いが好適である。このほか、本発明の結束紡績糸をフィラメント糸と交撚することもできる。フィラメント糸は例えばポリエステル（ＰＥＴ）マルチフィラメント糸がある。
【００２１】
本発明の繊維生地は、織物は例えば平織、斜文織、朱子織など任意の組織を含む。編物は例えばタテ編、ヨコ編、両面編など任意の組織を含む。織物、編み物の好ましい目付は１００〜３００ｇ／ｍ2である。染色は、綿（わた）、糸、布帛（織物、編み物）等いかなる段階で行ってもよく、染色方法は常法を採用できる。
【００２２】
本発明の衣料製品は前記繊維生地を縫製して衣料用繊維製品とする。衣料用繊維製品としては、一例としてスーツ、ユニホーム、学生服、作業着、スポーツ用衣類、シャツ、インナーウエア、靴下などがある。
【００２３】
以下、図面を用いて説明する。図１は本発明の一実施態様の結束紡績糸の側面写真（倍率７０）である。表面に巻き付き繊維が巻き付いていることがわかる。
【実施例】
【００２４】
以下、実施例を用いてさらに具体的に説明する。本発明の実施例、比較例における測定方法は次のとおりとした。
（１）平均繊維長
ＪＩＳ  Ｌ  １０８１(2014)  ７．２．１  Ａ法（エレクトロニックマシンによる方法）に従って測定した。
（２）織物強度
ＪＩＳ  Ｌ  １０９６Ａ法に従って測定した。
（３）抗ピル性
ＪＩＳ  Ｌ  １０７６Ａ法に従って測定した。
（４）洗濯寸法変化
ＪＩＳ  Ｌ  ０２１７（１０６法）に従って測定した。
（５）スナッグ
ＪＩＳ  Ｌ  １０５８（Ｄ−１法）に従って測定した。
（６）その他の物性
ＪＩＳ又は業界規格にしたがって測定した。【００２５】
（実施例１）
（１）ウール
平均直径２１．５μｍ、平均繊維長８０ｍｍのメリノ種ウールの繊維束（２０ｇ／ｍ）を平均繊維長２８ｍｍにスクウエアカットした。
（２）ポリエステル（ＰＥＴ）繊維
単繊度繊度１．４５decitexのポリエステル（ＰＥＴ）長繊維トウを３８ｍｍのスクウエアカットし、平均繊維長３８ｍｍとした。混率は表１に示す。
（３）混紡
ウールの繊維束とポリエステル短繊維の繊維束を使用して前記「スライバー混紡」により混紡して練條スライバーとした。この練條スライバーの重量は５．０ｇ／ｍであった。
（４）結束紡績装置
村田機械製、商品名"No.870 MURATA VORTEX SPINNER"を使用した。紡糸速度は４６０ｍ／ｍｉｍ、紡績糸のメートル番手は２６番（以下１／２６のように表示する。１は単糸、２６はメートル番手のことである。）であった。紡糸性に問題はなかった。
得られた結束紡績糸の外観は図１に示すとおりである。
（５）織物製造
レピア織機を使用し、２／２綾織組織の織物を作成した。条件と結果を表１にまとめて示す。
【００２６】
（実施例２〜３）
紡績糸のメートル番手を２／５２とした以外は実施例１と同様とした。実施例２は双糸の実撚り方向はＺ、実施例３は双糸の実撚り方向はＳ、撚り数は７０回／ｍとした。【００２７】
（比較例１）
ウールはカットせず長繊維のままとし、ポリエステル（ＰＥＴ）は、単繊維繊度３．３decitex、繊維長は最短７６mmから最長１０２mmまでのバイアスカットとした。紡績方法は通常のリング式長繊維紡績法、紡糸速度２０m/minとした。紡績糸の実撚り方向はＺ、撚り数は  ６１回／１０ｃｍとした。この紡績糸を双糸とした。双糸の実撚り方向はＳ、撚り数は７０回／１０ｃｍとした。【００２８】
【表１】
0006303077.tif 000002
【００２９】
表１から明らかなとおり、結束紡績糸(VORTEX糸)を用いた織物は、実用的には十分な物性を有することが確認できた。【００３０】
（実施例４、比較例２）
実施例４は丸編機を使用して天竺組織の編み物を作成した。紡績糸のメートル番手を１／５２とした以外は実施例１と同様とした。比較例２は下記の表２以外は比較例１と同様である。条件と結果を表２にまとめて示す。【００３１】
【表２】
0006303077.tif 000003
【００３２】
表２から明らかなとおり、結束紡績糸(VORTEX糸)を用いた編み物は、実用的には十分な物性を有することが確認できた。【００３３】
（実施例５、比較例３）
実施例５はウールと混紡する短繊維をポリエステルに換えて普通レーヨン(繊度１．６５decitex、繊維長５１ｍｍのスクエアカット品)とした以外は実施例４と同様に実験した。比較例３は下記の表２以外は比較例１と同様である。条件と結果を表３にまとめて示す。【００３４】
【表３】
0006303077.tif 000004
【００３５】
表３から明らかなとおり、結束紡績糸(VORTEX糸)は毛羽指数が低く、またこれを用いた編み物は、ピリング性が良好で、全体としても実用的には十分な物性を有することが確認できた。【００３６】
（実施例６〜９、比較例４〜５）
ウールの平均繊維長を表４とした以外は実施例１と同様に実験し、VORTEX紡績装置の可紡性を評価した。可紡性評価は次のとおりである。
Ａ：生産上全く問題なし。
Ｂ：糸切れが発生したが、標準レベルで実生産上問題ない。
Ｃ：糸切れ多発のため、実生産上問題がある。【００３７】
【表４】
0006303077.tif 000005
【００３８】
表４に示すとおり、ウールの繊維長２０〜３５ｍｍは、実用的に可紡性の問題はなく、２４〜３２ｍｍはとくに良好な結果であった。
【産業上の利用可能性】
【００３９】
本発明の結束紡績は、家庭洗濯を含めたウォッシャブル性があり、ピリング性、強度、耐久性、寸法安定性なども実用的には十分であり、学生服、ユニホーム、スーツ、作業着、スポーツ用衣類、シャツ、肌着、その他の編み物などに好適である。
【要約】
獣毛繊維１００％の結束紡績糸又は獣毛繊維と前記獣毛繊維以外の他の短繊維を含む混紡結束紡績糸であって、前記獣毛繊維は、平均繊維長２０〜３５ｍｍ、かつ最大繊維長５５ｍｍ以下にカットされており、前記紡績糸は表面に巻き付き繊維が巻き付くことにより糸形成している。本発明の繊維生地は、前記の結束紡績糸を用いた繊維生地であって、前記結束紡績糸はメートル番手１０〜８０番の単糸又は双糸であり、前記繊維生地は織物又は編物である。本発明の衣料用繊維製品は、前記の繊維生地を衣料用繊維製品としたものである。これにより、糸欠点と糸切れの発生を防止し、安定した紡績が可能となり、得られた結束紡績糸は実用的には十分な物性であり、生産コストは大幅に安いものとなる。【図１】
0006303077.tif 000006